(57)【要約】【課題】被着面への貼り付けを容易に行うことができ、取り扱い性を向上できる物品を提供する。【解決手段】本体部２は、被着面５０ａの形状に応じて変形可能であるとともに、貼り付け時には実質的に伸展せず、接着層４を介して被着面５０ａに貼り付け固定可能である。すなわち、本体部２は、被着面５０ａに貼り付ける際に、作業者が本体部２を引っ張ったとしても非弾性変形しない。また、本体部２は、被着面５０ａの形状に応じて変形し、接着層４を介して被着面５０ａに貼り付け固定可能である。従って、作業者が、被着面５０ａの形状に合わせて本体部２を変形させて被着面５０ａに物品１を貼り付ける際には、本体部２を引っ張って伸ばす事によって位置調整を行う必要がない。また、被着面５０ａの形状によらず、物品１を被着面５０ａに貼り付けることができる。【選択図】図２
2017071178.tif 000002
【特許請求の範囲】
【請求項１】
部品の被着面に貼り付ける、物品であって、
意匠面となる表面及び裏面を有する本体部と、
前記本体部の一辺から延在し、該本体部表面に対して所定の角度を形成する表面を有する端部と、
前記本体部の前記裏面側の少なくとも一部に配置される接着部と、を備える物品であって、
前記本体部は、前記被着面の形状に応じて変形可能であるとともに、貼り付け時には実質的に伸展せず、前記接着部を介して前記被着面に貼り付け固定可能な、物品。
【請求項２】
曲げ剛性が０．０５〜２．５Nである、請求項１に記載の物品。
【請求項３】
２％伸び引っ張り強度が４０Ｎ／１０ｍｍ以上である、請求項１又は２に記載の物品。
【請求項４】
前記本体部と前記接着部をあわせた厚みが０．２〜１．２ｍｍである、請求項１〜３の何れか一項に記載の物品。
【請求項５】
前記本体部は、ガラス転移温度が１３０℃以上の樹脂層を含む、請求項１〜４の何れか一項に記載の物品。
【請求項６】
前記本体部は、ポリカーボネート層を含む、請求項１〜５の何れか一項に記載の物品。
【請求項７】
前記本体部は、表面保護層としてポリウレタン層を含む、請求項１〜６の何れか一項に記載の物品。
【請求項８】
前記表面保護層は、８０℃以上において破断伸度が１００％以上である請求項７に記載の物品。
【請求項９】
前記本体部と前記端部は、一体の接着部付きシート状部材を使用し、前記端部は前記シート状部材の端部を折り曲げることで形成される、請求項１〜８の何れか一項に記載の物品。
【請求項１０】
前記接着部は、前記本体部の裏面全面に積層されている、請求項１〜９の何れか一項に記載の物品。
【請求項１１】
前記端部は、前記被着面に貼り付けた際に、前記被着面の一端縁に沿い、前記一端縁の側面の少なくとも一部を覆う形状を有する、請求項１〜１０の何れか一項に記載の物品。
【請求項１２】
前記端部は、前記本体部表面に対して略９０°の角度を形成する表面を有する、請求項１〜１１の何れか一項に記載の物品。
【請求項１３】
前記一辺と対向する第２の一辺から延在し、前記本体部表面に対して一定の角度を形成する表面を有する第２の端部を有する、請求項１〜１２何れか一項に記載の物品。
【請求項１４】
前記第２の端部に接続され、前記第２の端部と異なる角度を有する第３の端部を有する請求項１３に記載の物品。
【請求項１５】
前記第３の端部は、前記本体部表面に対して略０°の角度を形成する表面を有する、請求項１４に記載の物品。
【請求項１６】
前記接着部は、微細構造化表面を有し、
当該微細構造化表面に形成された所定パターンの溝は、当該パターンに対するいずれの位置に設定される直径５００μｍの円形領域においても、少なくとも１×１０３μｍ３の体積を規定している、請求項１〜１５の何れか一項に記載の物品。
【請求項１７】
前記被着面への接合の前後において、表面粗さが実質的に同一である、請求項１〜１６の何れか一項に記載の物品。
【請求項１８】
前記本体部は、第１の方向に沿って延在し、前記第１の方向において湾曲可能である、請求項１〜１７の何れか一項に記載の物品。
【請求項１９】
前記本体部は、帯状形状を有しており、長手方向に延びる一辺から、前記端部が延在する、請求項１〜１８の何れか一項に記載の物品。
【請求項２０】
前記部品としての自動車部品に貼り付けられる、請求項１〜１９の何れか一項に記載の物品。
【請求項２１】
前記部品としての車両用ドアフレーム部品に貼り付けられる、請求項１〜２０の何れか一項に記載の物品。
【請求項２２】
前記部品としての車両用窓枠部品に貼り付けられる、請求項１〜２１の何れか一項に記載の物品。
【請求項２３】
部品の被着面に貼り付ける、請求項１に記載の物品の製造方法であって、意匠面となる表面を有する接着剤付きシート状部材を準備する工程と、
前記シート状部材の端部を折り曲げ、表面に対して一定の角度を形成する折り曲げ工程と、を有する、物品の製造方法。
【請求項２４】
前記折り曲げ工程は、
一対の金型を準備する工程と、
一方の金型に前記シート状部材を固定する工程と、
一方の金型と他方の金型の少なくともどちらか一方を相対的に移動させることにより、前記シート状部材に対して一定の角度を形成する工程と、
を備える請求項２３に記載の物品の製造方法。
【請求項２５】
前記折り曲げ工程は、８０℃以上において実施される、請求項２３又は２４に記載の物品の製造方法。
【請求項２６】
部品の被着面に物品を貼り付ける、請求項１に記載の物品の貼り付け方法であって、
前記物品を準備する工程と、
前記本体部を、前記被着面の形状に応じて変形させ、実質的に伸展させず、前記接着部を介して前記被着面に貼り付け固定する工程と、を有する物品の貼り付け方法。
【請求項２７】
前記固定する工程は、前記端部と前記被着面の端部を位置決めする工程を含む、請求項２６に記載の物品の貼り付け方法。
【発明の詳細な説明】
【技術分野】
【０００１】
本発明は、車両部品等の種々の部品の被着面に貼り付けることで部品表面を加飾する物品、物品の製造方法、物品の貼り付け方法に関する。
【背景技術】
【０００２】
部品の被着面に貼り付ける物品として、様々な物品が提案されている。例えば、車両部品を装飾する物品として、特許文献１には、裏面に感圧接着剤層を備えた伸展性フィルムが記載されている。この物品は、部品の被着面に接着剤を介して伸展性フィルムを位置合わせしながら貼り付けられる。また、特許文献２には、車両用ドアフレーム等の部品に貼り付ける樹脂製のガーニッシュを記載している。これは、端部に備えた両面接着テープ等の接合手段によりドアフレームの被着面に貼り付けられる。
【先行技術文献】
【特許文献】
【０００３】
【特許文献１】特表２００２−５４４３６４号公報
【特許文献２】特開２０１０−１１１１５７号公報
【発明の概要】
【発明が解決しようとする課題】
【０００４】
特許文献１に記載された伸展性フィルムは、薄く皴がよりやすく、自重で垂れ下がるため、部品に貼付する場合は、被着面に対し、フィルム端面を位置決めするとともに、部分的に固定した後、伸展フィルムを引き伸ばしながら貼り付けを行う必要がある。従って、貼り付けの作業に手間がかかる。また、伸展性フィルムは、その薄さのため、部品の被着面の欠陥やごみによる凹凸を反映した凹凸が貼り付け後のフィルム表面に反映し、外観に問題を生じる場合がある。
【０００５】
一方、特許文献２に記載されたガーニッシュは、剛性体であり、部品に貼付する場合通常変形しないため、伸展性フィルムに対し貼り付け作業が容易であるとともに、貼り付け後の外観に部品の被着面の微細な凹凸は影響しない。しかし、通常これらのガーニッシュは、射出成型等で形成されるため、個々の被着面の形状に合わせて金型を用意する必要があるなど、製造方法に負担がかかる。また、ガーニッシュは一定以上の厚みを持つ剛性体であるため重く、軽量化が要請されている。
【課題を解決するための手段】
【０００６】
本発明の一形態にかかる物品は、部品の被着面に貼り付ける、物品であって、意匠面となる表面及び裏面を有する本体部と、本体部の一辺から延在し、該本体部表面に対して所定の角度を形成する表面を有する端部と、本体部の裏面側の少なくとも一部に配置される接着部と、を備える物品であって、本体部は、被着面の形状に応じて変形可能であるとともに、貼り付け時には実質的に伸展せず、接着部を介して被着面に貼り付け固定可能である。
【０００７】
本発明の一形態にかかる物品の製造方法は、部品の被着面に貼り付ける、物品の製造方法であって、意匠面となる表面を有する接着剤付きシート状部材を準備する工程と、シート状部材の端部を折り曲げ、表面に対して一定の角度を形成する折り曲げ工程と、を有する。
【０００８】
本発明の一形態に係る物品の貼り付け方法は、部品の被着面に物品を貼り付ける、物品の貼り付け方法であって、物品を準備する工程と、本体部を、被着面の形状に応じて変形させ、実質的に伸展させず、接着部を介して被着面に貼り付け固定する工程、とを有する。
【発明の効果】
【０００９】
本発明の一側面によれば、容易に貼り付けを行うことができ、被着面の凹凸の影響を受けにくい良好な意匠面を提供し、取り扱い性を向上できる。
【図面の簡単な説明】
【００１０】
【図１】図１は、実施形態に係る物品の正面図である。
【図２】図２（ａ）は図１に示すＩＩａ−ＩＩａ線に沿った断面図であり、図２（ｂ）は図１に示すＩＩｂ−ＩＩｂ線に沿った断面図である。
【図３】図３は、実施形態に係る物品が貼り付けられたＢピラーを示す図である。
【図４】図４は、図３に示すＩＶ−ＩＶ線に沿った概略断面図である。
【図５】図５は、端部の変形例を示す概略断面図である。
【図６】図６は、物品の貼り付け方法を説明するための図である。
【図７】図７は、物品の貼り付け方法を説明するための図である。
【図８】図８は、端部の折り曲げ工程を示す図である。
【図９】図９は、折り曲げ加工について説明するための図である。
【図１０】図１０は、物品の貼り付け方法を説明するための図である。
【発明を実施するための形態】
【００１１】
本発明の一実施の形態にかかる物品は、意匠面を備え、種々の部品の被着面に貼り付けることで、部品を意匠面で加飾することのできるものである。加飾する対象である部品の種類は限定されず、代表的には、車両部品、電気部品、建築部品等が挙げられる。
【００１２】
本発明の一実施の形態にかかる物品は、意匠面となる表面及び裏面を有する本体部と、本体部の一辺から延在し、該本体部表面に対して所定の角度を形成する表面を有する端部と、本体部の裏面側の少なくとも一部に配置される接着部と、を備える。そして、本体部は、被着面の形状に応じて変形可能であるとともに、貼り付け時には実質的に伸展せず、接着部を介して被着面に貼り付け固定可能である。具体的な構造例については、後述するが、代表的には、本実施の形態の物品は、図１〜図３に示すような、自動車用部品であるドアフレーム部品や窓枠部品に貼り付ける物品１である。
【００１３】
なお、本明細書において、
「意匠面」とは、部品を加飾するために、種々の意匠が施された面をいう。意匠は、物品が貼り付けられる部品の用途に応じて異なる。代表的な意匠として、黒色その他の単一色、または透明、あるいは、複数の色彩、文字、図形等からなる模様が挙げられる。さらに、それらに加え、表面にエンボス等の微細な凹凸パターンを施してもよい。
「被着面の形状に応じて変形し」とは、被着面が湾曲している場合は、その湾曲面に追従して面に沿った変形をすることをいう。被着面の湾曲の方向性は限定しないが、例えば、ドアフレーム用部品の被着面では、長手方向に半径５００ｍｍ〜２０００ｍｍ程度湾曲面を代表的に備えることが多い。
「本体部表面に対して所定の角度を形成する表面を有する」とは、典型的には、本体部表面の面を基準として０°以上１８０°の間で、例えば９０°、端部が表面に対し傾斜若しくは湾曲していることを言う。角度の形成は、一箇所に限らず、端部の複数個所で段階的に角度を変更してもよい。ちなみに、角度の形成は直線状に限られず曲面状によって形成されてもよい。
「本体部は、接着部を介して被着面に貼り付け固定可能」とは、本体部を接着層を介して被着面に貼り付けた後は、接着層による接着力によって、本体部が被着面に固定されたままの状態を維持することができる状態である。例えば、本体部の曲げ剛性が高く、作業者が過度な押し付け力を付与することで無理に被着面に固定したとしても、本体部の復元力が接着層の接着力を上まわることで、本体部が被着面から剥がれる状態は、「接着部を介して被着面に貼り付け固定可能」な状態には含まれない。
「貼り付け時には実質的に伸展せず」とは、作業者が物品を貼り付け作業するときに物品に加える通常の力程度では本体部の当初の長さや幅が変化しないことをいう。例えば、少なくとも、貼り付け作業時に物品に５０ｍＮ〜２.５Ｎ程度の力がかかっても弾性あるいは非弾性変形による伸展は生じない。
【００１４】
本発明の一態様によれば、本体部は、被着面の形状に応じて変形可能であり、かつ、実質的に伸展せず、接着部を介して被着面に貼り付け固定可能である。すなわち、本体部は、被着面の形状に応じて変形する程度の柔軟性と貼り付け時に伸展しない程度の剛性とを有する。この剛性により、物品は自立性を有し、貼り付け時の作業者の通常の力では容易に伸展しないため、変形やしわ等が生じにくく、貼り付け作業が容易になる。また、この剛性により、端部には、本体部表面に対して一定の角度を維持した表面を持つことができ、これにより、作業者は、貼り付け時に端部を折り曲げる必要がなく、予め形成された折り曲げ部を利用することで、位置調整を容易にできる。さらに、物品の意匠面は、被着面の傷やごみによる微細な凹凸の影響を受けにくいため、凹凸のない良好な外観の意匠面を部品に付与できる。また、このように、柔軟性と剛性を併せ持つ物品は、従来のガーニッシュに比べ軽量であり、燃費の改善及び物品の荷重によりかかる作業者の負担を軽減できる。さらに、その柔軟性により、成型方法は射出成型に限定されず、折り曲げ加工を含む、より容易な成型方法が選択できる。
【００１５】
本実施の形態において、物品の曲げ剛性が０．０５Ｎ〜２．５Ｎであってもよい。すなわち、物品の曲げ剛性が０．０５Ｎ以上、０．１Ｎ以上、あるいは０．２Ｎ以上であってもよい。また、２．５Ｎ以下、２Ｎ以下、あるいは１．５Ｎ以下でもよい。０．０５Ｎ以上の場合は、物品の貼り付け時に、物品が自立でき、自重で垂れ下がりにくいため、作業が容易となる。一方、２．５Ｎ以下であれば、曲面を持つ被着面に対し、容易に追従して物品を変形させ、接着部を介して、容易に本体部を被着面に固定させることができる。
【００１６】
本実施の形態において、物品の２％伸び引っ張り強度が４０Ｎ／１０ｍｍ以上であってよい。また、物品の２％伸び引っ張り強度が、５０Ｎ／１０ｍｍ以上、６０Ｎ／１０ｍｍ以上であってもよい。４０Ｎ／１０ｍｍ以上であれば、物品の貼り付け時に物品にかける作業者の力では、容易に物品が伸展しない。このため、作業時に物品に皴等が生じることがなく、作業が容易となる。
【００１７】
本実施の形態において、物品の本体部の厚みが０．２〜１．２ｍｍでもよい。すなわち、本体部の厚みは、０．２ｍｍ以上、０．３ｍｍ以上、あるいは０．４ｍｍ以上であってもよい。また、１．２ｍｍ以下、１．０ｍｍ以下、あるいは０．８ｍｍ以下でもよい。０．２ｍｍ以上とすることで、物品に一定の剛性を付与できる。また、１．２ｍｍ以下とすることで軽量化させることが可能になる。
【００１８】
本実施の形態において、物品の本体部としては、種々の樹脂、例えば、ポリカーボネート樹脂、無延伸ポリエチレンテレフタレート（ＰＥＴ）樹脂、アクリロニトリルブタジエンスチレン（ＡＢＳ）樹脂、硬質塩化ビニル（ＰＶＣ）樹脂などの単層、あるいは積層体を使用することができるが、特に、ガラス転移温度が１３０℃以上の樹脂層を含むことが望ましい。これらの樹脂層であれば、適切な柔軟性と剛性を併せ持つ本体部を形成することができる。特に、耐熱性を有するポリカーボネート層を用いる場合は、８０℃以上の温度での端部の折り曲げ加工が容易となる。
【００１９】
本実施の形態において、物品の本体部は、表面保護層を備えてもよい。表面保護層として好ましくは、ポリウレタン層を含んでよい。これにより、意匠面への傷つきを防止し、さらに耐候性を改善することができる。また、表面保護層は、８０℃以上において破断伸度が１００％以上であることが好ましい。このような材料を使用することで、本体部と端部は、一体の接着部付きシート状部材を使用し、端部はシート状部材の端部を加熱しながら折り曲げて形成することが可能になる。
【００２０】
本実施の形態において、接着部は本体部の裏面全面に積層されてもよい。本体部裏面全面に接着部を形成することで、本体部を被着面に、均一に確実に固定できる。なお、接着部は、微細化構造を有するものであってもよい。例えば、微細化構造で形成された接着部の凹凸は、貼り付け時の物品の被着面に対する滑り性が改善され、貼付がより容易になる。
【００２１】
本実施の形態において、端部は、被着面に貼り付けた際に、被着面の一端縁に沿い、一端縁の側面の少なくとも一部を覆う形状を有してもよい。このような形状を採用することで外観を良好にすることができる。この場合、端部は、本体部表面に対して略９０°の角度を形成する表面を有してもよい。また、端部は、段階的に角度を変化させることも可能であり、一辺と対向する第２の一辺から延在し、本体部表面に対して一定の角度を形成する表面を有する第２の端部を有してよい。第２の端部に接続され、第２の端部と異なる角度を有する第３の端部を有してもよい。また、第３の端部は本体部表面に対して略０°の角度、すなわち第３の端部は本体部表面と平行な表面としてもよい。
【００２２】
本実施の形態において、物品を部品の被着面への貼り付けた前後において、物品の意匠面表面の表面粗さを実質的同一にすることができる。すなわち、本実施形態の物品は、一定以上の剛性を有するため、部品の被着面の傷やごみの存在による微細な凹凸の影響を受けにくく、それらの凹凸にかかわらず、表面粗さを実質的に同一に維持することができる。
【００２３】
本実施の形態において、意匠面となる表面を有する接着剤付きシート状部材を準備する工程と、シート状部材の端部を折り曲げ、表面に対して一定の角度を形成する折り曲げ工程とで製造することが可能である。例えば、この折り曲げ工程は、一対の金型を準備する工程と一方の金型にシート状部材を固定する工程と、一方の金型と他方の金型の少なくともどちらか一方を相対的に移動させることにより、シート状部材に対して一定の角度を形成する工程とを有することもできる。本実施形態の物品であれば柔軟性と剛性を備えるため、従来のガーニッシュのように射出成型等のプロセスによらず、このような簡易な折り曲げ工程で端部の成型が可能である。なお、折り曲げ工程時に８０℃以上の加熱を行うことで、より容易に折り曲げ加工を行うことが可能になる。
【００２４】
以下、添付図面を参照しながら本発明の実施形態を詳細に説明する。なお、図面の説明において、同一又は同等の要素には同一の符号を付し、重複する説明を省略する。
【００２５】
本発明の実施形態に係る物品は、部品の被着面に貼り付けるものである。物品は、貼り付けられた部品の被着面側に意匠面を形成する。物品を貼り付ける対象となる部品は、意匠面を形成する必要のあるものであればあらゆる部品を採用することができる。例えば、物品は、部品としての自動車部品等に貼り付けられてよい。また、物品は、部品としての車両用ドアフレーム部品に貼り付けられてよい。車両用ドアフレーム部品として、例えば、自動車のＡピラー（前側のピラー）、Ｃピラー（後側のピラー）等が挙げられる。また、物品は、部品としての車両用窓枠部品に貼り付けられてよい。車両用窓枠部品として、Ｂピラー（車両前後方向の中央のピラー）等が挙げられる。
【００２６】
［物品の構成］
図１〜図４に示す実施形態では、物品が、自動車用ドアフレーム部品としてのＢピラー５０に貼り付けられるカバー部材である場合を例にして説明を行うものとする。Ｂピラー５０は、前側のドア５１Ａに設けられるＢピラー５０Ａと、後側のドア５１Ｂに設けられるＢピラー５０Ｂと、を備える（図３参照）。Ｂピラー５０の車両外側の面が被着面５０ａとして形成される（図４参照）。被着面５０ａは、上下方向に延在すると共に、車両外側へ向かって凸となるように緩やかに湾曲する。図１及び図２に示すように、物品１は、本体部２と、端部３と、接着層（接着部）４と、を備える。
【００２７】
本体部２は、意匠面となる表面２ａ及び裏面２ｂを有する。本体部２は、平面視において車両のＢピラーの被着面５０ａの少なくとも一部を覆う形状を有している。本実施形態では、本体部２は、Ｂピラーの被着面５０ａの略全体を覆う形状を有している。具体的に、本体部２は、第１の方向（図１に示す紙面上下方向）に沿って延在しており、帯状形状を有している。本体部２は、長手方向（第１の方向）に延びると共に互いに対向する一対の辺２ｃ，２ｃを有している。また、本体部２は、短手方向に延びると共に互いに対向する一対の辺２ｅ，２ｆを有している。本体部２の一対の辺２ｃ，２ｃは、上端側の辺２ｅから下端側の辺２ｆへ向かうに従って互いの距離が離間するように傾斜するように延びている。ただし、本体部２の形状は、被着面５０ａの形状に合わせて適宜変更してよい。
【００２８】
端部３は、本体部２の少なくとも一辺から延在し、該本体部２の表面２ａに対して一定の角度を形成する表面３ａを有する。本実施形態では、端部３は、本体部２の各辺２ｃ，２ｃのそれぞれから延在している。端部３は、本体部２の各辺２ｃ，２ｃから、当該本体部２の表面２ａ側から裏面２ｂ側へ向かうようにそれぞれ延在する。なお、一方の辺２ｃが請求項における「一辺」に該当し、他方の辺２ｃが請求項における「第２の一辺」に該当するが、どちらが「一辺」「第２の一辺」に該当するかは特に限定されない。すなわち、一方の端部３が請求項における「端部」に該当し、他方の端部３が請求項における「第２の端部」に該当するが、どちらが「端部」「第２の端部」に該当するかは特に限定されない。本実施形態では、端部３は本体部２に対して略９０°の角度をなしている。従って、端部３は、本体部２の表面２ａに対して略９０°の角度を形成する表面３ａを有する。ただし、端部３が本体部２に対してなす角度は特に限定されず、端部３の表面３ａが本体部２の表面２ａに対してなす角度も限定されない。端部３は、本体部２の外周側に表面３ａを有し、本体部２の内周側に裏面３ｂを有している。端部３は、本体部２をＢピラー５０の被着面５０ａに貼り付けた際に、被着面５０ａの一端縁に沿い、一端縁の側面５０ｂの少なくとも一部を覆う形状を有する（図４参照）。被着面５０ａの一端縁及び側面５０ｂは、Ｂピラー５０Ｂの長手方向に沿って延在する。本実施形態では、端部３は、本体部２の辺２ｃの略全域に沿って形成されているが、例えば、上端付近や下端付近の一部には、端部３が形成されていなくてもよい。また、端部３の本体部２からの突出量は、他の部品と干渉しない限り特に限定されない。例えば、端部３の本体部２からの突出量はＢピラー５０の厚みよりも小さくてもよく、同一量でもよい。
【００２９】
例えば、図４（ａ）に示すように、Ｂピラー５０Ｂの後端付近（紙面右側の端部付近）は、物品１の端部３と、ガラスをシールしながら受容するウェザーストリップ６０の一部によって保護される。Ｂピラー５０Ｂの前端付近（紙面左側の端部付近）は、物品１の端部３と、ドアの隙間をシールするパーティングシール６１の一部によって保護される。Ｂピラー５０Ａの前端付近は、物品１の端部３と、ガラスをシールしながら受容するウェザーストリップ６０の一部によって保護される。Ｂピラー５０Ａの後端付近は、物品１の端部３によって保護される。なお、図４（ｂ）に示すように、Ｂピラー５０Ｂの前端の形状に応じて、パーティングシール６１の形状を変更してもよい。
【００３０】
また、物品１の端部３の形状は、Ｂピラーの端部の形状に応じて適宜変更してもよい。例えば、図５（ａ）に示すように、物品１の一方の端部３が本体部２に対して略９０°ではなく、所定の角度（θ）で傾斜していてもよい。図５（ｂ）に示すように、物品１の一方の端部３が本体部２に対して略９０°の角度を形成し、先端部で更に内側向かって本体部２と平行に延びてよい。図５（ｃ）に示すように、物品１の一方の端部３が本体部２に対して所定の角度（θ）で傾斜し、先端部で更に外側へ向かって本体部２と平行に延びてよい。図５（ｄ）に示すように、物品１の一方の端部３が本体部２に対して所定の角度（θ）で傾斜し、先端部で更に外側へ向かって本体部２と平行に延び、物品１の他方の端部３が本体部２に対して略９０°の角度を形成し、先端部で更に内側向かって本体部２と平行に延びてよい。図５（ｂ），（ｃ），（ｄ）のうち、端部３のうち、本体部２に対して直角、または傾斜する部分と異なる角度を有し、本体部表面と平行に延びる部分は、請求項における「第３の端部」に対応する。
【００３１】
図２に示すように、接着層４は、本体部２を被着面５０ａに貼り付けて固定する。接着層４は、本体部２の裏面２ｂ側の少なくとも一部に配置される。接着層４は本体部２の裏面全面に積層されてよい。本実施形態では、接着層４は、本体部２の裏面２ｂと端部３の裏面３ｂに積層されている。接着層４は、本体部２の裏面２ｂの略全面に配置される。また、接着層４は、端部３の裏面３ｂの略全面に配置される。ただし、接着層４は、裏面２ｂ，３ｂの一部のみに配置されていてもよく、端部３の裏面３ｂには配置されていなくともよい。
【００３２】
［物品の層構成］
次に、物品１の層構成について説明する。本体部２は、基体層６と、基体層６上に積層された表面保護層７と、を含んでいる。表面保護層７は、基体層６の略全面を覆っている。表面保護層７は、意匠面である表面２ａ及び裏面２ｂを有している。従って、表面保護層７の裏面２ｂ上に接着層（接着部）４が積層されている。端部３は、基体層８と、基体層８上に積層された表面保護層９と、を含んでいる。表面保護層９は、基体層８の略全面を覆っている。表面保護層９は、意匠面である表面３ａ及び裏面３ｂを有している。従って、表面保護層９の裏面３ｂ上に接着層４が積層されている。表面保護層９の表面側に剥離可能なアプリケーションフィルム層を有してもよい。接着層４の裏面側に剥離可能なライナーフィルム層を有してもよい。基体層６と表面保護層９の間もしくは基体層６と接着層４の間には印刷による模様やロゴ、自動車塗装色のコーティング、金属外観を再現する金属蒸着といった意匠層、意匠層を施すためのベース層、層間の密着力を強化する接合層等を設けてもよい。
【００３３】
本体部２と端部３は、一体の接着層４付きシート状部材を使用し、端部３はシート状部材の端部を折り曲げることで形成されてよい。この場合、本体部２の基体層６と端部３の基体層８とは、一体的に形成されて互いに連続した層として構成される。また、本体部２の表面保護層７と端部３の表面保護層９とは、一体的に形成されて互いに連続した層として構成される。従って、本実施形態では、本体部２の基体層６と端部３の基体層８とは、同一の材質によって構成される。本体部２の表面保護層７と端部３の表面保護層９とは、同一の材質によって構成される。ただし、本体部２の基体層６と端部３の基体層８とは、異なる材質によって構成されてよい。本体部２の表面保護層７と端部３の表面保護層９とは、異なる材質によって構成されてよい。
【００３４】
なお、接着層４が積層されていないシート状部材を使用し、折り曲げた後に接着層４を積層してもよい。あるいは、端部３はシート状部材の端部を折り曲げることで形成されていなくともよい。
【００３５】
［物品の各種特性］
本体部２は、被着面５０ａの形状に応じて変形し、実質的に非弾性変形せず、接着層４を介して被着面５０ａに貼り付け固定可能である。
【００３６】
本体部２は、物品１を被着面５０ａに貼り付ける際に、被着面５０ａの形状に追従するように変形する。本実施形態では、本体部２は、長手方向（第１の方向）に沿って延在し、長手方向において湾曲可能である。この場合、作業者は、物品１に過度な押し付け力を付与しなくとも、被着面５０ａの湾曲形状に追従させるように、容易に本体部２を湾曲させることができる。なお、本明細書において、本体部２（または物品１）が「曲がる」、「湾曲する」と言った場合は、表面２ａ及び裏面２ｂが丸められるように曲がることを指す。
【００３７】
例えば、物品１は、曲げ剛性が０．０５〜２．５Ｎであってよく、０．１０〜２．０Ｎ、０．３０〜１．０Ｎであってよい。ここでの「曲げ剛性」は、ＪＩＳ  Ｌ−１０９６曲げ反発性Ａ法にのっとり物品を長手方向に規定長突き出してその根本を固定しておき、先端部を主平面と垂直方向にたわませて測定される最大荷重と定義される。幅が２５ｍｍを超える場合は、２５ｍｍ以下になるよう幅方向に分割して測定した値にそれぞれの幅で加重平均をとることで値を求めることができる。物品１がこれらの曲げ剛性を有することで、本体部２が被着面５０ａの形状に応じて変形し、且つ、接着層４を介して被着面５０ａに貼り付け固定可能な状態とすることができる。ただし、物品１の曲げ剛性は、当該範囲に限定されるものではない。物品１は、２％引っ張り強度が２０Ｎ／１０ｍｍ幅以上であってもよく、４０Ｎ／１０ｍｍ幅以上、６０Ｎ／１０ｍｍ幅以上、８０Ｎ／１０ｍｍ幅以上であってもよい。ここでの「引っ張り強度」は、物品長手方向に沿って１０ｍｍ幅に裁断し引っ張り試験機でつかみ間隔５０ｍｍ、速度３００ｍｍ／分で延伸した時の荷重と定義される。物品１が当該引っ張り強度を有することで、本体部２が実質的に伸び変形しない状態とすることができる。ただし、物品１の２％伸び引っ張り強度は、当該範囲に限定されるものではない。
【００３８】
物品１の曲げ剛性及び引っ張り強度を上述のような条件とするために、例えば、本体部２の基体層６及び端部３の基体層８の材質がポリカーボネートであってよく、本体部２の表面保護層７及び端部３の表面保護層９の材質がポリウレタンであってよい。また、本体部２と接着層４をあわせた厚みが、０．２０ｍｍ〜１．２０ｍｍであってよく、０．３０〜１．００ｍｍであってよい。端部３と接着層４をあわせた厚みは、０．２０ｍｍ〜１.２０ｍｍであってよく、０．３０〜１．００ｍｍであってよい。より詳細には、本体部２の基体層６は、０．１５〜１．１５ｍｍであってよい。本体部２の表面保護層７は、０．０３〜０．１０ｍｍであってよい。端部３の基体層８は、０．１５〜１．１５ｍｍであってよい。端部３の表面保護層９は、０．０３〜０．１０ｍｍであってよい。ただし、物品１の曲げ剛性及び引っ張り強度を上述のような条件と出来る限り、各構成要素の材質や寸法等はあらゆる態様に変形させてよい。
【００３９】
本体部２は、ガラス転移温度が１３０℃以上の樹脂層を含んでよい。本体部２のうち、少なくとも基体層６，８のガラス転移温度が１３０℃以上の樹脂層であってよい。ガラス転移温度が当該温度以上の樹脂層を用いることで、車両に用いられるのに必要な耐熱性を確保することができる。当該条件を満たすために、例えば基体層６，８の材質をガラス転移温度１５０℃のポリカーボネートにしてよい。例えば、物品１を８０℃雰囲気下に２４０時間配置した場合、本体部２の材質としてポリカーボネートを採用した場合、表面２ａが変形等することなく、良好な状態を維持することができた。一方、本体部２の材質としてガラス転移温度が１３０℃より低い樹脂を採用した場合、同様の試験を行った時の表面２ａの変形が、ポリカーボネートの場合に比して大きくなった。例えば、ガラス転移温度８０〜１２５℃のＡＢＳ樹脂、ガラス転移温度９０℃のアクリル（ＰＭＭＡ）樹脂、ガラス転移温度８７℃のＰＶＣ樹脂を採用した場合、表面２ａの変形が大きくなった。ガラス転移温度６９℃のＰＥＴ樹脂を採用した場合、表面２ａの変形がさらに大きくなった。なお、ガラス転移温度１３０℃以上の樹脂層であれば、ポリカーボネート以外の樹脂であってもよい。本段落に記載の条件は物品１にとっての必須の条件ではなく、当該条件が満たされていなくともよい。
【００４０】
被着面５０ａへの物品１の貼り付けの前後において、表面２ａの表面粗さが実質的に同一であってよい。「表面粗さが実質的に同一」とは、本体部２が下地である被着面５０ａの凹凸の影響を受けないことにより、表面２ａの表面粗さに影響が及ぼされないことを示す。当該特性は、物品１の曲げ剛性を０．０５〜２．５Ｎ、０．１０〜２．０Ｎ、または０．３０〜１．０Ｎすることによって得られる。例えば、曲げ剛性の低い薄いフィルムなどを被着面５０ａに貼り付けた場合は、下地である被着面５０ａの凹凸形状の影響を受けることで、フィルムの表面粗さも粗くなる。本段落に記載の条件は物品１にとっての必須の条件ではなく、当該条件が満たされていなくともよい。
【００４１】
被着面５０ａへの物品１の貼り付け後の本体部２の表面２ａの鮮明度は、例えば０．５以上または０．７以上に設定してよい。なお、本体部２の表面２ａの鮮明度(ｓｈａｒｐｎｅｓｓ)は、平らな鋼板に外板用塗料をスプレー塗装して焼き付けた鮮明度０．２の塗装板に本体部２を貼りつけて被着面への貼り付けの前後における鮮明度について携帯用鮮明度光沢度計形式ＰＧＤ−ＩＶ（日本色彩研究所社製）で測定することができる。被着面５０ａの貼り付け後に表面２ａの鮮明度を上記値とするには、表面２ａを構成する材質自体を調整することに加え、物品１が、前述のように被着面５０ａの凹凸形状に影響を受けないだけの曲げ剛性を有することが条件となる。例えば、本体部２の基体層６をポリカーボネートで構成して厚みを０．５ｍｍに設定し、表面保護層７としてポリウレタンを採用した場合、貼り付け後の表面２ａの鮮明度が０．９となる。なお、ハイグロス・ブラックアウトフィルムを被着面５０ａに貼り付けた場合、鮮明度が０．２となる。本段落に記載の条件は物品１にとっての必須の条件ではなく、当該条件が満たされていなくともよい。
【００４２】
本体部２の表面２ａは、傷防止性が高くてよい。すなわち、本体部２の表面２ａは、スポンジ等で洗浄された際に、傷がつきにくく、且つ、傷がついたとしても元の状態へ戻る復元性を有していてよい。例えば、本体部２の基体層６及び端部３の基体層８の材質がポリカーボネートであり、本体部２の表面保護層７及び端部３の表面保護層９の材質がポリウレタンである場合、上述の傷防止性を得ることができる。本段落に記載の条件は物品１にとっての必須の条件ではなく、当該条件が満たされていなくともよい。
【００４３】
本体部２の表面２ａの鉛筆硬度が高くてよく、例えばＢ以上であってよい。鉛筆硬度は、ＪＩＳ  Ｋ５６００−５−４に従い測定される。例えば、本体部２の表面保護層７及び端部３の表面保護層９の材質がポリウレタンである場合、鉛筆でなぞった際に下地である基体層に変形力が伝達することを抑制できる。例えば、ハイグロス・ブラックアウトフィルムの鉛筆硬度は、４Ｂより小さくなる。本段落に記載の条件は物品１にとっての必須の条件ではなく、当該条件が満たされていなくともよい。
【００４４】
本体部２の表面２ａは、耐候性が高くてよい。例えば、物品１を２年間室外に配置した場合に、表面光沢が８０％以上維持できていればよい。例えば、本体部２の表面保護層７及び端部３の表面保護層９の材質がポリウレタンである場合、高い耐候性を得ることができ、５年間室外に配置しても、表面光沢を８８％維持できる。本段落に記載の条件は物品１にとっての必須の条件ではなく、当該条件が満たされていなくともよい。
【００４５】
本体部２は、端部３を形成するための折り曲げ加工のために、スタンピングによる変形性が高くてよい。すなわち、端部３をスタンピングによって折り曲げたときにクラックが発生しなければよい。例えば、本体部２の表面保護層７及び端部３の表面保護層９の材質がポリウレタンである場合、スタンピングによってクラックが発生しないが、ＰＭＭＡ樹脂である場合はクラックが発生する。また、表面保護層７，９の材質は、８０℃の温度条件下において伸縮性を有していてよい。例えば、スタンピングにより折り曲げられた物品１を、８０℃の雰囲気下に２４０時間配置した後でも、表面保護層７，９にクラックが発生していなければよい。表面保護層７，９は、８０℃で１００％以上の破断伸びを有する。
【００４６】
Ｂピラー５０に貼り付けた後の物品１は、十分な割裂性を有していてよい。例えば、Ｂピラー５０に貼り付けられた物品１の一方の端部３の先端部にフックを引っ掛け、本体部２の表面２ａと垂直な方向へ引っ張って引っ張り力を付与する。このとき、４０Ｎ以上の引っ張り力を付与した場合であっても、物品１がＢピラー５０に貼り付けられた状態が維持されてよい。具体的には、接着層４の材質や塗布面積を調整することにより、接着強度を調整することで、割裂性を高めてよい。この場合、割裂強度を６０Ｎ以上、または８０Ｎ以上としてもよい。あるいは、端部３を図５（ｂ），（ｄ）のようにＢピラー５０に回り込むようなＵ字状の形状にした場合、端部３の引っ掛り力によっても割裂性を高めることができる。本段落に記載の条件は物品１にとっての必須の条件ではなく、当該条件が満たされていなくともよい。
【００４７】
上述のように端部３を図５（ｂ），（ｄ）のようにＢピラー５０に回り込むようなＵ字状の形状にした場合、Ｂピラー５０に貼り付ける際には、一度接着層４を被着面５０ａに当接させた状態で、接着層４を被着面５０ａ上でスライドさせる必要がある。これによって、Ｕ字状の端部をＢピラー５０の縁部に引っ掛けることができる。従って、接着層４は、被着面５０ａに対して十分なスライダビリティを有していてよい。例えば、接着層４が微細構造化表面を有することで、スライダビリティを向上してよい。具体的には、当該微細構造化表面に形成された所定パターンの溝は、当該パターンに対するいずれの位置に設定される直径５００μｍの円形領域においても、少なくとも１×１０３μｍ３の体積を規定していてよい。当該構造によれば、スライド時における接着層４と被着面５０ａとの接触面積を溝によって減少させておくことで、スライダビリティを向上できる。位置合わせが終了したら、本体部２を被着面５０ａに押圧することで、十分な固定力を確保する。あるいは、接着層４中にガラスビーズ等の粒子を混入することで、スライド時におけるスライダビリティを向上してもよい。本段落に記載の条件は物品１にとっての必須の条件ではなく、当該条件が満たされていなくともよい。
【００４８】
［物品の各構成要素の材質］
本体部２の基体層６及び端部３の基体層８は平滑で硬く厚さを持っておりこの材質は、熱可塑性樹脂であってよい。すなわち、本体部２及び端部３は、熱可塑性樹脂層を含む構成を有する。熱可塑性樹脂として、例えばポリカーボネート、無延伸ＰＥＴ、ＡＢＳ、硬質ＰＶＣなど、もしくはこれらの混合物等を採用してよい。あるいは、それらの材質のうちの複数種類の層を積層させることによって、基体層６，８を構成してもよい。ポリカーボネート又は、ポリカーボネートとポリカーボネート以外の他の熱可塑性樹脂との混合物が耐熱性が優れる点で特に好ましい。基体層が薄すぎると曲げ加工した形状保持性が低下し、貼り付け後に基材の凹凸を拾って表面平滑性が損なわれる。基体層が厚すぎると曲げ加工が困難になる。また曲げ部の外面側の曲率が大きいものしか作れなくなり形状再現性が損なわれる。さらに連続的に加工するために有利な巻きの形態にすることが困難になる。基体層の厚みは０．２〜１．５ｍｍ、好ましくは０．３〜１ｍｍ、更に好ましくは０．４〜０．８ｍｍであってよい。
【００４９】
本体部２の表面保護層７及び端部３の表面保護層９は、ポリウレタンを含んでよい。すなわち、本体部２は表面保護層７としてポリウレタン層を含み、端部３は表面保護層９としてポリウレタン層を含む。ポリウレタンとして、例えば無黄変のポリエステルポリオール、グリコール、ポリカプロラクトンポリオール、ポリカーボネートジオール、アクリルポリオールのいずれかもしくはそれらの混合物と、ＩＰＤＩ（イソホロンジイシソアネート）、水添ＭＤＩ（４，４‘−シクロヘキシルメタンジイソシアネート）、水添ＸＤＩ（キシリレンジイソシアネート）、ＨＤＩ（ヘキサメチレンジイソシアネート）かそのポリマーもしくはそれらの混合物とを反応させたもの等を採用してよい。また、本体部２の表面保護層７及び端部３の表面保護層９の材質は、無黄変の水系ポリカーボネートポリウレタンにポリカーボジイミド、アジリジン等で架橋したもの等であってよい。また、本体部２の表面保護層７及び端部３の表面保護層９は、前述の樹脂にカーボンブラック等の着色剤を混入させて、着色してよい。本実施形態では、表面保護層９は、黒色に着色されるが、色は特に限定されない。前述の材質のうちの複数種類の層を積層させることによって、表面保護層７，９を構成してもよい。また、表面保護層９の材質は、屋外で使用する場合には屋外で何年かに渡り使用しても色変化、光沢変化の少ない耐候性の観点からも選択されるとよい。そして、表面保護層９の材質は、折り曲げにより延伸された後に８０℃といった高温環境にさらされてもクラックを生じない、高温での高い破断伸度とを合わせもつことが好ましい。そのようなポリウレタン組成としては特開Ｈ０５−１５５９７６の実施例にあるポリカプロラクトンポリオールとＩＰＤＩのイソシアヌレート体との反応によるポリウレタン、特開２００７−２９７５６９の請求項１であるポリカプロラクトンジオール、ポリカーボネートジオール、ＩＰＤＩのポリマー３成分の反応によるポリウレタン、ＷＯ２０１３／１７３４２４の請求項１であるポリカーボネートジオール、カルボキシル基含有脂肪族ジオール、水添ＭＤＩを鎖長延長してポリカーボジイミドで架橋したポリウレタン等が挙げられ、それらは全て自動車外装での一般的な促進耐候性試験（ＳＷＯＭ２０００ｈ、Ｘｅｎｏｎ７５０ＭＪ）、もしくは屋外暴露１年後で光沢保持率８０％以上、色差値３以下、及び８０℃もしくは１２０℃雰囲気での引っ張り試験で破断伸度が１００％以上（元の長さの２倍以上）の性能を持っている。表面保護層７，９が薄すぎると基体層など下層をキズ付き、薬品、紫外線等から保護する性能が低下する。表面保護層７，９が厚すぎると曲げ加工時の局所的な力を変形することで吸収して形状再現性が低下する。表面保護層の厚みは０．００３〜０．２ｍｍ、好ましくは０．０１〜０．１ｍｍ、更に好ましくは０．０２〜０．０７ｍｍであってよい。
【００５０】
表面保護層７，９の更に表面側に剥離可能なアップリケーションフィルム、例えばＰＥＴフィルムを設けることで折り曲げ加工時、施工時、保管、輸送時の表面保護層への変形、キズ付き、汚れ付着を防ぐことができる。ＰＥＴフィルムとしては２軸延伸のものが好ましい。常温もしくは高温でより延伸し易くした易成形性ＰＥＴフィルムを使うこともできる。表面保護層７，９に接するＰＥＴフィルムの表面の光沢を設定することでその光沢が剥がした後に現れる表面保護層の表面光沢を高光沢から低光沢までデザインすることが可能。ＰＥＴフィルムが薄すぎると曲げ加工や施工時、輸送時などに発生する打痕などの表面保護層７，９の変形を防ぐ性能が低下する。ＰＥＴフィルムが厚すぎると曲げ加工する際の局所的な延伸を妨げて形状再現性が低下する。ＰＥＴフィルムの厚みは０．００６〜０．２８８ｍｍ、好ましくは０．０１６〜０．１２５ｍｍ、更に好ましくは０．０２５〜０．０７５ｍｍであってよい。
【００５１】
接着層４は、感圧型、感熱型、２液硬化型、１液湿気硬化型等の接着剤によって構成されてよい。なお、接着層４は、アクリル系、ゴム系、シリコーン系、ポリオレフィン等の感圧接着剤（いわゆる粘着剤）によって構成されてもよい。製品の可使期間の制約がなく加熱や反応時間を待つ必要のない感圧型が実用性に優れ、屋外で使用する場合には耐久性に優れたアクリル系、シリコーン系粘着剤が好ましい。経済性や多様な特性を市場に求めることができる点でアクリル系が特に好ましい。接着層４が薄すぎると基材面への接着面積が減少するのと特に粘着剤の場合に剥がそうとする力に対して変形する体積が少ないことにより接着力が低下する。接着層が厚すぎると、接着層４に曲げ加工時の力が吸収され曲げ加工しにくくなると共に、形状再現性が低下する。接着層の厚みは０．００５〜０．４ｍｍ、好ましくは０．０１〜０．１５ｍｍ、更に好ましくは０．０２〜０．０７５ｍｍである。接着層４の接合強度は、変形したまま物品１に貼り付けられ形状を維持できる接合強度である。具体的には、物品１を自動車外板塗装上に貼りつけて４８時間後に９０°方向へ３００ｍｍ／ｍｉｎの速度で引きはがした時の接着力が５Ｎ／２５ｍｍ以上あることが好ましく１０Ｎ／２５ｍｍ以上あることがより好ましく、１５Ｎ／２５ｍｍ以上あることがさらに好ましい。
【００５２】
接着層４の裏面側に更に剥離ライナーを設けてもよい。接着層４が粘着剤の場合に異物付着を防ぐためとりわけ有用である。この剥離ライナー表面に、日本特許３５５００９６あるいはＷＯ９８／２９５１６のような微細構造を施し、それを接着層４に転写させることにより貼り付け時の滑り性とエア抜け性を付与する。このような日本特許３８２０４３８のようにガラスビーズを含む層を部分的に設けて接着層４に転写させることにより貼り付け時の基材に対する滑り性を持たせて位置決め性を向上させる、といった機能性を付与することもできる。剥離ライナーが薄すぎると曲げ加工時の局所的な力で接着層が変形することを防ぐ性能が低下し、剥離ライナーが厚すぎると曲げ加工する際の延伸を妨げるのと熱の伝わりにくくなることでいずれも形状再現性が低下する。剥離ライナーの厚みは０．０１〜０．３ｍｍ、好ましくは０．０２〜０．２ｍｍ、更に好ましくは０．０５〜０．１５ｍｍである。接着層４は、微細構造化表面を有してよい。当該微細構造化表面に形成された所定パターンの溝は、当該パターンに対するいずれの位置に設定される直径５００μｍの円形領域においても、少なくとも１×１０３μｍ３の体積を規定していてよい。
【００５３】
［製造方法］
次に、物品１の製造方法の一例について説明する。ただし、物品１の製造方法は以下の方法に限定されるものではない。
【００５４】
物品１の製造方法は、意匠面となる表面２ａを有する接着剤付きシート状部材１００を準備する工程（シート準備工程）と、シート状部材１００の端部３を折り曲げ、表面２ａに対して一定の角度を形成する折り曲げ工程と、を有する。
【００５５】
シート準備工程では、基体層（完成後の基体層６，８に対応する層）の全面が表面保護層（完成後の表面保護層７，９に対応する層）に覆われると共に、一方の面（完成後の裏面２ｂに対応する面）に接着剤が積層されたシート状部材１００が準備される。具体的には、熱可塑性樹脂を融点より高い温度に溶融させた状態から一定厚のすきまから塗出させる押し出し工法、一定にすきまに調整された２本のロール間を通すカレンダー工法等の方法によって、基体層が所定の厚み及び大きさに成形される。基体層の一方の面に接着剤溶液をバーコート、ロールコート、グラビアコート、スプレーコート等の方法で塗布してから、溶剤を含む場合は熱風オーブン等に所定時間入れて溶剤分を除いて塗膜化する。接着剤塗膜がべたつき性を持つ場合、とりわけ粘着剤である場合は、塗膜化した直後に剥離ライナーをラミネートすることで異物付着を防ぎ、また枚様で重ねたりロール状に巻き取ることができる。剥離ライナー上に接着層を塗布して基体層をラミネートすることもできる。基体層の反対面に表面保護層を積層する場合、表面保護層用の溶液をバーコート、ロールコート、グラビアコート、スプレーコート等で直接塗布した後に必要に応じて乾燥や硬化を行い塗膜化させる、表面保護層が溶剤系２液硬化型ポリウレタンの場合は塗布後に熱風オーブンに入れて硬化した塗膜化することもできるし溶剤を取り除いてポリウレタンとしては未反応でべたつきのある状態でＰＥＴフィルムをラミネートしてから常温保管することで反応が進み、べたつきのないポリウレタン塗膜となりＰＥＴフィルムも剥離できる状態になる。表面保護層が水系ポリウレタンの場合は予めＰＥＴフィルム上に塗布して乾燥塗膜化しておいたものをポリウレタン、ポリエステル、ポリアミド等の接合層を介して基体層にラミネートすることができる。アイオノマー、ＥＡＡ（エチレンーエチルアクリレート共重合）、ＰＶｄＦとＰＭＭＡ共重合体、ＥＴＦＥ（エチレンとテトラフルオロエチレン共重合体）といったフィルムを単独もしくは予めＰＥＴフィルムを積層した状態のものを接合層を介してラミネートすることもできる。表面保護層の積層と接着層の積層の順は問わない。表面保護層の積層もしくは接着層の積層の前に、基体層の表面に意匠の付与や形状印刷、着色層の塗布、着色フィルムの貼り合わせ、金属蒸着、金属蒸着を含む複数層フィルムを貼り合わせてもよい。層間の密着性や耐久性を向上させるためにプライマーを塗布する等の追加の層を設けることができる。
【００５６】
折り曲げ工程は、例えば、スタンピングによって実行されてよい。スタンピングを採用する場合、図８（ａ）に示すように、折り曲げ工程は、一対の金型８０，８１を準備する工程と、一方の金型８０にシート状部材１００を固定する工程と、一方の金型８０と他方の金型８１の少なくともどちらか一方を相対的に移動させることにより、シート状部材１００に対して一定の角度を形成する工程と、を備える。一方の金型８０はＶ字状の溝部を有しており、他方の金型８１は、当該溝部に入り込む形状を有している。従って、他方の金型８１が一方の金型８０の溝部に入り込むに伴って、シート状部材１００が溝部に沿って折り曲げられる。このような工程によって、本体部２に対して一定の角度を有する端部３が形成される。折り曲げの角度は、金型８０と金型８１同士の相対的な移動量を調整することによって調整することができる。折り曲げ工程は、８０℃以上において実施されてよい。例えば、完成品の耐熱性を向上させるためにシート状部材１００が耐熱性の高い材質を含んでいたとしても、折り曲げ工程を８０℃以上で実施することで、応力を緩和して、スタンピングで容易に折り曲げ加工をできる。また、折り曲げた端部３が元の形状に戻ることを抑制できる。金型の片側もしくは両方を加熱しておいてスタンピングした状態で一定時間保持することによりシート状部材１００に熱が伝わることで加温してもよい。例えば図９（ａ）に示す金型８５，８６のように、溝部先端を曲面にすることでシート状部材１００の折り曲げ部の断面形状を、例えば貼り付ける基材の形状に合うよう調整することができる。金型を加熱して折り曲げる場合は図８の金型８１より図９（ａ）の金型８６の方が接触面積が広い分シート状部材１００に熱が伝わり易いという利点もある。金型８６を加熱してスタンピングを行う場合、金型温度１２０〜１５０℃で実施してもよい。
【００５７】
また、端部を略Ｕ字状に折り曲げる場合は、図８（ｂ）に示す金型９０，９１を用いてよい。図８（ｂ）に示すように、折り曲げ工程は、一対の金型９０，９１を準備する工程と、一方の金型９０にシート状部材１００を固定する工程と、一方の金型９０と他方の金型９１の少なくともどちらか一方を相対的に移動させることにより、シート状部材１００に対して一定の角度を形成する工程と、を備える。一方の金型９０は互いに平行に対向する側面を有する溝部を有しており、他方の金型９１は、シート状部材１００を巻き込んで当該溝部に入り込む形状を有している。従って、他方の金型９１が一方の金型９０の溝部に入り込むに伴って、シート状部材１００が溝部に沿って略Ｕ字状に折り曲げられる。このような工程によって、本体部２に対して一定の角度を有する端部３が形成される。図８（ｂ）に示す金型９０を用いてスタンピングを行う場合、金型９１の温度を約１２０〜１７０℃で実施してもよい。スタンピングした状態で金型９０開口部からシート状部材１００の折り曲げ外面を熱風、赤外線、水蒸気等で加熱して応力を緩和してもよい。端部を複数の面とその間を斜面でつなぐような形状に折り曲げる場合は、図９（ｂ）に示す金型９５，９６を用いてもよい。シート状部材１００の端部を金型間に差し込んだ状態で金型を閉じて並行する山折りと谷折りを同時に行う。この場合、金型９５，９６の温度を１００〜１３５℃で実施してもよい。
【００５８】
［貼り付け方法］
次に、図６及び図７を参照して、物品であるＢピラー５０の被着面５０ａに物品１を貼り付ける方法について説明する。ここでの物品１は、例えば図５（ａ）、（ｃ）に示す端部形状を有している場合の方法について説明する。当該方法は、意匠面となる表面２ａ及び裏面２ｂを有する本体部２と、本体部２の一辺から延在し、該本体部表面２ａに対して一定の角度を形成する表面３ａを有する端部３と、本体部２の裏面２ｂ側の少なくとも一部に配置される接着層４と、を備える物品１を準備する工程と、本体部２を、被着面５０ａの形状に応じて変形させ、実質的に非弾性変形させず、接着層４を介して被着面５０ａに貼り付け固定する工程、とを有する。また、当該固定する工程は、端部３と被着面５０ａの端部を位置決めする工程を含む。
【００５９】
図６（ａ）に示すように、固定する工程では、Ｂピラー５０の上端部に、物品１を支持するための治具７０を設置する。図６（ｂ）及び図７（ａ）に示すように、固定する工程の初期段階では、物品１の上端部を治具７０に固定する。この時、端部３と被着面５０ａの端部を位置決めしながら、物品１を治具７０に固定する。なお、接着層４の表面がライナーで覆われている場合は、当該ライナーを剥がしてよい。物品１を治具７０に固定する場合、例えば図６（ｃ）に示すように、治具７０の溝部に物品１の上端を嵌めることによって位置合わせが行われてもよい。ただし、治具７０の支持構造は特に限定されず、治具７０に複数のスリットを形成すると共に、物品１の上端に複数の突出部を形成し、物品１の各突出部を治具７０の各スリットに挿入する構造を採用してもよい。
【００６０】
図６（ｂ）及び図７（ｂ）に示すように、治具７０で物品１の上端を支持した後、作業者は、スキージ７１で本体部２の表面２ａを押圧して本体部２を被着面５０ａに押し付けた状態で、上方から下方へスキージ７１を移動させる。これによって、本体部２は、被着面５０ａの形状（ここでは湾曲形状）に応じて変形しながら、接着層４を介して被着面５０ａに貼り付けられる。この工程では、作業者は過度な押圧力を付与せずとも、容易に本体部２を被着面５０ａに沿って変形させることができる。図７（ｃ）に示すように、作業者がスキージ７１で本体部２の下端へ至るまで表面２ａを押圧することで、物品１全体が被着面５０ａに貼り付けられ、固定する工程が完了する。
【００６１】
次に、物品１が、例えば図５（ｂ）、（ｄ）に示す端部形状を有している場合の方法について説明する。シート状部材１００の端部をＵ字に曲げておいて、ヘミングと呼ばれる金属板を折り曲げてすきまなくつぶしたような板状の被着体端部を巻き込むように施工する場合には、図１０（ａ）に示すように、基材の端部側からシート状部材１００のＵ字端面が最後に差し込まれるよう滑らせてゆき、突き当たったら表面をスキージで押圧して貼り付ける。図１０（ｂ）に示すように、被着体が自動車センターピラーのように台形形状の場合はその細い側（上端側）から差し込むようにすべらせていってもよい。いずれの場合も接着層が粘着剤の場合に被着体表面との滑り性が得ることで施工が容易になる。剥離ライナーに部分的に施した非粘着成分を接着層表面に転写させて粘着剤層が被着体に直接触れるのを防ぐことで滑り性を得て位置決め後は押圧により非粘着成分が粘着剤層内に押し込まれて粘着剤層が被着体に接着する。もしくは、表面に剥離成分を持ったもしくはかつ表面に接触面積を少なくするための細かい凹凸がある薄いシートをＵ曲げした以外の粘着剤層の上に乗せておくことで粘着剤層と被着体の接触を防いだ状態で滑らせて、位置決めをしてからシートをＵ字端部と反対側に引き抜いて押圧することもできる。
【００６２】
本実施形態に係る物品によれば、本体部２は、被着面５０ａの形状に応じて変形可能であるとともに、実質的に伸展せず、接着層４を介して被着面５０ａに貼り付け固定可能である。すなわち、本体部２は、被着面５０ａに貼り付ける際に、作業者が本体部２を引っ張ったとしても伸展変形しない。また本体部２は、形状保持性があるため自重で垂れ下がらないよう引っ張り続ける必要もない。また、本体部２は、適度な剛難度を付与されているため被着面５０ａの形状に応じて変形し、接着層４を介して被着面５０ａに貼り付け固定可能である。従って、作業者が、被着面５０ａの形状に合わせて本体部２を変形させて被着面５０ａに物品１を貼り付ける際には、従来の伸展性フィルムを用いた場合とは異なり、本体部２を引っ張って伸ばす事によって位置調整を行う必要がない。端部３は、本体部の表面２ａに対して一定の角度を形成する表面３ａを有するため、作業者は、貼り付け時に端部３を折り曲げる必要がない。また、射出成形等の方法によって物品を形成した場合のように、被着面５０ａの形状に合わせて、予め本体部２の形状を対応させたものに形成しておく必要はなく、被着面５０ａの形状によらず、物品１を被着面５０ａに貼り付けることができる。以上より、被着面５０ａへの物品１の貼り付けを容易に行うことができ、物品１の取り扱い性を向上できる。また、接着層が少なくとも被着体の主平面全面に施されてその全面で接着して被着体との空間ができないので従来のガーニッシュのように厚く硬くする必要がなく薄く軽いものとして構成できる、被着体側に穴を開ける必要もない。
【００６３】
また、物品１において、曲げ剛性が０．０５〜２．５Ｎでであってよい。この場合、本体部２が、被着面５０ａの形状に応じて変形し、接着層４を介して被着面５０ａに貼り付け固定可能な構成とすることができる。曲げ剛性が低すぎると端部折り曲げ加工形状を保持しにくくなり取り扱いにくいものとなり、曲げ剛性が高すぎると被着面５０ａの形状に追従するよう変形させることが出来なくなる。もしくは強い力で曲げて追従させても元に戻ろうとする応力が強くなり経時や高温下で被着体から剥れるようになる。本実施形態による物品１は適度な曲げ剛性により曲げ加工形状と自重で垂れ下がらない形状保持性および貼り付け時の変形し易さを両立して貼り易い。
【００６４】
また、物品１において、２％伸び引っ張り強度が２０Ｎ／１０ｍｍ幅以上であってよい。この場合、物品１が実質的に伸展しない構成とすることができる。貼り付け等を行う場合の手の力は最大で５Ｎ／１０ｍｍ程度であり、概ね７０ｍｍ幅の自動車センターピラーに貼りつける場合に５．７Ｎ／１０ｍｍに相当する。引っ張り強度が５Ｎ／１０ｍｍの物品は最大の力をかけて貼り付けた場合に２％以上伸びるのに対して、本実施形態に係る物品１は実質伸展しないので手作業で貼り付けても伸びにくく位置ズレしにくく貼り易い。
【００６５】
また、物品１において、本体部２の厚みが０．２〜１．０ｍｍであってよい。射出成形等の方法によって物品を形成した場合より薄く軽い物品ができる。自動車センターピラー装飾物品として取り付けた場合に、前後に隣接するガラス窓との高低差を少なくして一体感を持たせることができえる。側面の高さが減ることは空気抵抗の低減できる可能性もあり、また軽量化できるため燃費の向上が期待できる。
【００６６】
［変形例］
例えば、上述の実施形態では、シート状部材はスタンピングによる折り曲げがなされていたが、折り曲げを行うことができる限り、どのような方法も採用してもよい。例えば、真空成形によって折り曲げを行ってもよい。真空成形は、金型とシート状部材との間の空間を真空引きすることによって、シート状部材を金型に対応した形状に成形する方法である。端部に折り曲げ形状を形成する金型を用いることで、シート状部材の端部を折り曲げることができる。ただし、スタンピングによる折り曲げ加工に比して、真空成形は、最終的な物品として用いられることなく切断されて廃棄する必要のある部分が大きくなる。
【００６７】
また、物品１の貼り付け対象となるＢピラー（あるいは、Ａピラー、Ｃピラー）は、被着面を有する部品の一例にすぎず、部品として、意匠面を形成する必要があるものであれば、あらゆるものを部品として採用してもよい。例えば、貼り付けたい車両用外装部品（バンパー、ミラー）、車両用内装部品（ダッシュボード）、家具部品、電化製品部品、建築部品を採用できる。
【００６８】
［実施例］
以下、実施例に基づいて本発明の一形態に係る物品を具体的に説明するが、物品の構成は下記の実施例に限定されるものではない。
【００６９】
（実施例１）
実施例１に係る物品の製造方法
住友ベークライト社のポリカーボネートシートＥＣ１０５の０．５ｍｍ厚の片面上に黒色着色したポリウレタンプレ溶液（配合は、表１を参照）をバーコートにより塗布して６０℃熱風オーブンに５分間入れた後にロールラミネーターでアプリケーションフィルム（東レ社の２軸延伸ＰＥＴフィルムＴ６０の０．０５ｍｍ厚）をラミネートした。常温で３日保管すると、塗布したポリウレタンプレ溶液は、ポリウレタン反応が進み、表面べた付きのない０．０５ｍｍ厚の黒色ポリウレタン層（表面保護部）になりＰＥＴフィルムも剥がすことができる状態になった。ポリカーボネートシート（基体層）の反対側面にアクリル粘着剤溶液（イソオクチルアクリレート９０質量部、アクリル酸１０質量部を重合させた固形分４０％の溶液にアジリジン硬化剤を１．２５質量部加えた粘着剤溶液）をバーコートにより塗布して８０℃熱風オーブンに１０分間入れて０．０６ｍｍ厚塗膜（接着層）にした後にロールラミネーターで東セロのＳＰ−ＰＥＴ−０１−２５−ＢＯ剥離処理ＰＥＴフィルム０．０２５ｍｍ厚をラミネートした。以下の手順で接着剤付きシート状部材を準備した。実施例１に係る物品の本体部と接着層をあわせた厚みは、０．６１ｍｍであった。
【００７０】
【表１】
2017071178.tif 000003
【００７１】
被着体として、鋼板のプレス加工と外板塗装による自動車のセンターピラーを準備した。ピラーの上端と隣接するガラス窓の上端とを同じ高さに設定し、そのピラーの上端の幅が５７ｍｍ、下端の幅が７７ｍｍ、それらの間の高さが４５０ｍｍ、幅方向の両端は鋼板が折り返されておよそ２ｍｍ厚の直線になっている。水平方向に広がる平面で切断した断面を見た時、ピラーの両端は、半径およそ１ｍｍの半円に形成され、両端同士の間は実質的な平面となっている。センターピラーを車の左右方向に広がる平面で切断した断面を見た時に、車の外側に張り出す方向で半径６２０ｍｍの円弧になっている。シートの長さはピラーに応じた長さ、幅はピラー幅左右からそれぞれ１．５ｍｍずつ拡張した長さになるようにシート状部材を切り取った。図９（ａ）に示す金型８５，８６のような断面で長さ５００ｍｍの金属製下型、上型を準備してプレス機の下上の盤面にそれぞれ固定した。上型の刃の角度はおよそ２０°、刃先の断面はおよそ半径１ｍｍの円弧になっている。下型のくぼみは上型よりやや広い角度、大きな円弧になっている。上型にヒーターを付けて実測温度１５０℃に加熱した状態でシートの横方向端部から約２．５ｍｍ内側のラインに上型が当たる位置にシートを置いて上下型を閉じて１０秒保持してから型を開いた。
【００７２】
反対側の端部も同様に加工した。加工されたシートは全層が横方向の両端部がおよそ９０°に曲げられその高さは内寸でおよそ２ｍｍ、曲げたラインの内面は断面で見た時におよそ半径１ｍｍの円弧になっていた。剥離ライナーを剥がした状態で下端を持って水平に保っても垂れ下がることなく形状を保持する自立性があることを確認した。ピラー部上端に、物品の上端を位置を合わせて表側からスキージで圧着した。そのままスキージを下方向にしごく形で物品を順に圧着していったところ、物品はピラー面縦方向の曲率に沿って曲がり粘着層の接着性によりその形を維持し固定されてゆき、途中で横方向の位置がずれることなく容易に貼り付けることができた。ピラーの両端部はその曲率に合う形で附形シートの両端曲げ部により被覆されており、表面のＰＥＴフィルムを剥がすとピラー形状と同じ面形状で高光沢黒色の美しい外観が得られた。ピラー面から０．６ｍｍ弱厚くなっているが、見た目ではその高低差はほぼ判らなかった。表面で反射させて見る周囲の景色は鮮明で表面平滑性が高いことが判った。直射日光の元で見ても濁りのない透明感のある黒色に見えた。ライナー、ＰＥＴフィルムを除いたシートの重さは２４ｇだった。
【００７３】
（実施例２）
実施例１のライナーを変更することで実施例２に係る物品を作成した。実施例２のライナーは、０．０５ｍｍ厚ＰＥＴフィルムの両面に接着層を介して０．０４５ｍｍ厚ポリエチレンを積層し、その片面にシリコン剥離処理剤を塗布し、更に熱エンボッシングにより深さおよそ６μｍで縦横およそ３００μｍ周期の凹凸を施したライナーである。実施例２では、曲げ加工の型温度を１２０℃保持時間を２０秒にすることでサンプルを作成した。実施例２では、実施例１と同様に両端部が約９０°に曲がって貼り付け性、表面平滑性に優れるサンプルが得られた。
【００７４】
（実施例３）
実施例３に係る物品は、実施例１の粘着剤層の厚みを０．０３ｍｍにして、切り取る右端の長さを５ｍｍ広げて１８０°折り返したものである。実施例３では、左方の端部の曲げ加工まで実施例１と同様の工程を行った。右端部を折り曲げる際は、断面が図８（ｂ）の金型９０、９１における金型９１側を１６５℃に加熱した状態で、シートの横方向端部から約７ｍｍ内側のラインに上型が当たるような位置にシートを置いて、上下型を閉じて１０秒保持してから型を開いた。最初に加工した左側の端部が約９０°、次に加工した右側の端部が約１８０°に折り返すよう曲がったサンプルが得られた。
【００７５】
実施例３では、剥離ライナーを剥がした状態で下端を持って水平に保っても垂れ下がることなく形状を保持する自立性があることを確認した。成形品をピラー縦方向の曲率に合わせてたわませた状態でピラー右端から差し込んで１８０°に折り返した部分がピラー右端に当たったら表面をスキージで圧着した。ピラーの両端部はその曲率に合う形で附形シートの両端曲げ部により被覆されており、特に右端部は約５ｍｍ幅で裏面まで巻き込んでいる。表面のＰＥＴフィルムを剥がすとピラー形状と同じ面形状で高光沢黒色の美しい外観が得られた。
【００７６】
（実施例４）
実施例４に係る物品は、被着体が実施例１と異なっている。実施例４の被着体として、実施例１と異なる形状の鋼板のプレス加工と外板塗装による自動車のセンターピラーを準備した。ピラーの上端を隣接するガラス窓の上端と同じ高さに設定し、その上端の部分の幅が８５ｍｍ、下端の幅が８５ｍｍ、それらの間の高さが４４５ｍｍ、表面側から見た時に幅方向の右端は鋼板が折り返されておよそ２ｍｍ厚の直線になっている。水平方向に広がる平面で切断した断面を見た時、ピラーの右端は、半径およそ１ｍｍの半円状に形成されている。左端は、表面側から見たときに、上端から下方へ約１０ｍｍまで半径１０ｍｍの慨１／４円を描いて全幅が狭くなって、そこから下端までは直線になっている。端部から約１０ｍｍ幅は右端から続く主平面部と平行な平面（端部側平面）だが約２．５ｍｍ車体側に低くなっており、その端部側平面と主平面との間は約５ｍｍ幅で、主平面から端部側平面へ向かって傾斜する、約３０°の斜面になっている。その斜面と主平面の角、及び斜面と端部側平面の間の角は、水平方向に広がる平面で切断した断面で見た時に、およそ半径１ｍｍの円弧となっている。センターピラーを車の左右方向に広がる平面で切断した断面を見た時に、車の外側に張り出す方向で半径約１５００ｍｍの円弧になっている。
【００７７】
シートの長さはピラーに応じた長さ、幅方向はピラーに応じた幅よりも右端を１．５ｍｍ拡張し、左端を４ｍｍ短縮した形状になるように実施例１と同じシートから切り取った。
【００７８】
左端側の斜面の角度を折り曲げ時のスプリングバックを考慮して大きく折り曲げ可能にした表面形状を持つ上型と下型とを組み合わせるプレス金型を準備した。ただし上下型ともに、ピラーの斜面と主平面の間の角から右端へ５ｍｍの位置よりピラー左端に該当する部分のみの金型である。
【００７９】
実施例４では、右端部の曲げ加工までの工程は実施例１同様の工程を行った後に、断面が図９（ｂ）の金型９５、９６を用いて折り曲げ加工を行う。この折り曲げ加工では、１２０℃に加熱した上下型でシートの横方向左端部を上下型により挟みこむ。そして、その状態を３０秒保持する。その後、型を解放することにより、左端部の加工を行った。最初に加工した右端部が約９０°、次に加工した左端部はピラー左端から約７ｍｍの位置で、そこから約３ｍｍ右側までは主平面と平行であって約２．５ｍｍ車体側に低い端部側平面で、そこから約３０°傾いた斜面が５ｍｍの幅で形成されて、主平面につながる形状のサンプルが得られた。
【００８０】
剥離ライナーを剥がした状態で下端を持って水平に保っても垂れ下がることなく形状を保持する自立性があることを確認した。ピラー部上端に附形したシートの上端を位置を合わせて表側からスキージで圧着した。そのままスキージを下方向にしごく形で附形シートを順に圧着していったところ、附形シートはピラー面縦方向の曲率に沿って曲がり粘着層の接着性によりその形を維持し固定されてゆき、途中で横方向の位置がずれることなく容易に貼り付けることができた。ピラーの両端部はその曲率に合う形で附形シートの両端曲げ部により被覆されており、特に左端は縦に並んだ３つのピラー面（端部側平面、斜面、及び主平面）に合う形で黒く装飾被覆されている、ピラー端部から約７ｍｍまではゴム部品が被覆するのでシート成形品で被覆する必要はない部分である。ＰＥＴフィルムを剥がすとピラー形状と同じ面形状で高光沢黒色の美しい外観が得られた。ピラー面から０．６ｍｍ弱厚くなっているが、見た目ではその高低差はほぼ判らない。表面で反射させて見る周囲の景色は鮮明で表面平滑性が高いことが判る。
【００８１】
（実施例５、６、７、８、９）
実施例１の基体層を構成するポリカーボネートシートの厚みをそれぞれ０．２ｍｍ、０．３ｍｍ、０．４ｍｍ、０．８ｍｍ、１ｍｍに変えたシートを作成して、実施例１と同じ加工を行い、実施例５、６、７、８、９に係る物品を作成した。自立性があり表面が平滑で両端が約９０°に曲がったサンプルを得ることができた。
【００８２】
（実施例１０，１１，１２）
実施例２のポリカーボネートシートを同じ厚みのＡＢＳ（信越ポリマー社９７５ＢＫ１）、無延伸ＰＥＴ（住友ベークライト社ＥＰＧ１０１ＷＰ）、硬質ＰＶＣ（セキスイ化学社ＡＭ−１０００）にそれぞれ変えて、実施例２と同様の加工を行うことで、両端が約９０°に曲がった実施例１０、１１、１２に係る物品を作成した。
【００８３】
（実施例１３）
実施例１の表面保護層を以下の配合表に変更することで実施例１３に係る物品を作成した。
【００８４】
【表２】
2017071178.tif 000004
【００８５】
（比較例１）
比較例１に係る物品として、自動車センターピラー加飾用ホンダ純正部品７２９３０−ＴＹ２−Ａ０１を用いた。黒色着色したアクリル樹脂射出成型した後に裏面にアクリル粘着剤による幅１０ｍｍの両面テープを縦方向に２列間をはなして貼り付けた。比較例１に係る物品は、厚み２．７ｍｍ、重さ８５ｇであった。該当するピラーの縦方向の曲率に合わせて曲がっており、両面テープの剥離ライナーを剥がしてから位置が合うように圧着することで容易に施工ができた。表面は高光沢で直射日光の元で見ても濁りのない透明感のある黒色、平滑で蛍光灯の像も鮮明に見える。しかしながら施工前のピラー面より明らかに高くなっており隣接するガラス面との高低差が目立ってしまった。
【００８６】
（比較例２）
比較例２に係る物品として、トヨタ純正部品７５９３２−２８０１０−Ｆというハイグロス・ブラックアウトフィルムを用いた。このフィルムは約０．１ｍｍの黒色軟質ＰＶＣフィルムの表面にポリウレタン塗膜、その裏面にはアクリル粘着剤による接着層と剥離ライナーが形成されている。フィルムの厚さは０．１６ｍｍ、重さは１０ｇであった。薄く柔らかいため片端を持って水平に保とうとしても垂れ下がってしまい自立性がないことが判る。とりわけ剥離ライナーを剥がした後は粘着剤面が被着体以外の部分に接したり自身同士でくっついてしまわないよう長手方向の両端をそれぞれ持ってしっかりと張った状態を維持し続ける必要があり、取り扱いが難しかった。該当するセンターピラーを準備して、上端を圧着してからスキージで下方向に貼ってゆく際もフィルムの下端を常に引っ張っていなければならず、その力が強すぎるとフィルムが伸びて寸法が変わる、もしくはゆがんで張る方向がズレる不具合になり、力が弱すぎるとフィルムが余ってシワや気泡が入った状態で貼られるという不具合が起きた。縦方向の平面部を貼った後に更にフィルム横方向両端部をピラー端部に沿って貼り込んでゆく作業が必要であり合計で３回の貼り作業が必要だった。うまく貼り付けできた場合もピラー塗装のユズ肌を拾って平滑性がなく蛍光灯の像がぼやけて見えてしまった。更に直射日光の元で見るとＰＶＣ樹脂の濁りが目立つ透明感に欠けた黒色に見えた。
【００８７】
（比較例３、４）
実施例１のＰＣシートの厚みをそれぞれ０．０７５ｍｍ、１，５ｍｍに変えたシートを作成して、実施例１と同じ加工を行い、比較例３、４に係る物品を作成した。比較例３は、自立性がなく伸展し、比較例４は被着面への追従が困難であった。
【００８８】
［評価試験］
上述の実施例に係る物品、比較例に係る物品を用いて（あるいは、同条件で形成された試験片を用いて）各種評価試験を行った。
【００８９】
（貼り付け評価試験）
実施例１に係る物品、比較例１に係る物品、比較例２に係る物品を対象となる部品であるセンターピラーの被着面に貼り付けることで、貼り付けの容易性について評価をおこなった。作業者としてはいずれの物品の施工にも習熟していない者を３名選んで施工方法を伝えた上で、各人が各物品を５回づつ施工して、その時間と施工後の位置ズレや施工作業により発生した外観不良の有無を評価した。
【００９０】
比較例２に係る物品は、まずピラー上端部に２本のピンが手前に飛び出した位置決めジグを磁石で仮固定し、フィルム上端部から延長した切り離し可能な部分にある開口部をピンに通し、上端部から剥離ライナーを剥がした。この時にフィルムに自立性がないためフィルムがうねって粘着面がピラー接触し、くっついてしまう事象が２回起きた。反対側を持って常にピンと貼った状態で上から下にスキージングで貼ってゆくが、展伸性があるためフィルムを引っ張る力が強すぎると全体が伸びたり、一部が伸びて貼る方向が変わって貼り付け位置が狙いより０．５ｍｍ以上ずれる事象が３回起きた。フィルムを伸びないよう引っ張る力を小さくして貼り付けたら、フィルムが余ってシワになる事象が３回起きた。これらの不良が起きたフィルムは全て廃棄となり、貼ったものは剥がして新しいものを貼り直した。また、うまく貼れた時でも本体部を被着面に貼り付けた後に、両端部に沿って更に貼り込む必要があり、合計で３回の貼り作業をする必要があるため時間と手間がかかり、貼り付け完了に平均７０秒の時間を要した。
【００９１】
比較例１に係る物品は、非伸展性の本体部を有し、形状（湾曲形状）が既に被着面に対応したものとなっているため、両面テープのライナーを剥がして位置を定めて物品をピラーに押し当てて貼り付けるだけの作業でよく、不良発生は１個もなく貼り付け完了に平均１８秒の時間を要した。
【００９２】
実施例１に係る物品は、ライナーを剥がして、ピラー上部に磁石で仮固定した下面を、直線壁の位置決めジグに当てて位置を決めたら、上から下にスキージングで貼りつけた。自立性があるため扱い易く、非伸展性のため貼り位置がズレない。また両端部を更に貼り込む必要もないため貼り付けが容易であり、不良発生は１個もなく貼り付け完了に平均１８秒の時間を要した。以上より、比較例２に比して、実施例１に係る物品は貼り付けが容易であることが理解される。
【００９３】
【表３】
2017071178.tif 000005
【００９４】
（貼り付け後の厚み、重量の影響を評価）
実施例１に係る物品、比較例１に係る物品、比較例２に係る物品をピラーに貼りつけたもので厚み外観と車両重量増加を測定した。実施例１に係る物品は本体の総厚が約０．６ｍｍと薄いため貼りつけたことによるピラー高さの変化は目視では判別できなかった。また前後左右全４枚のドアに１枚ずつ施工した場合の車両重量増加は９６ｇにとどまった。比較例１に係る物品は本体の総厚が約２．９ｍｍと厚いため貼りつけたことにより明らかにピラーが高くなったことが目視で判った。センターピラーを黒く加飾する目的である前後ガラス窓の一体感を求めるデザイン要求においてセンターピラーはガラス面からできるだけ飛び出さないことが好ましく、この点で大きく意匠性を損なっていた。また左右全４枚のドアに１枚ずつ施工した場合の車両重量増加も３４０ｇと大きく燃費等への悪影響が懸念される。比較例２に係る物品は０．１５ｍｍと薄く、４０ｇ／台と厚み外観、重量ともに優れた。
【００９５】
【表４】
2017071178.tif 000006
【００９６】
また、実施例１に係る物品、比較例１に係る物品、比較例２に係る物品について、自動車用と同じ平らな鋼板に外板用塗料をスプレー塗装して焼き付けた鮮明度０．２の塗装板に貼りつけた。その後、被着面への貼り付けの前後における鮮明度について携帯用鮮明度光沢度計形式ＰＧＤ−ＩＶ（日本色彩研究所社製）で測定した。実施例１に係る物品は、貼り付け前も貼り付け後も、表面の鮮明度(ｓｈａｒｐｎｅｓｓ)は０．９であった。比較例１に係る物品は、貼り付け前も貼り付け後も、表面の鮮明度は０．８であった。すなわち、実施例１及び比較例１に係る物品は、貼り付け前後において、表面平滑性が高く実質的に同一であることが理解される。一方、比較例２に係る物品は、貼り付け前は鮮明度が０．７という状態である一方、貼り付け後は鮮明度が０．２という状態であった。すなわち、貼り付け後は、下地である被着面の凸凹の影響が及ぼされていた。これより、比較例２に係る物品は、貼り付け前後において、鮮明度が実質的に同一ではなく平滑性の低い被着体に貼り付け後は平滑性に低い外観品質になることが理解される。被着体である自動車の塗装面は特にピラーのような縦面において塗装の垂れにより、水平面より一層平滑性が失われ、一般にユズ肌と言われる状態になることが多い。このように、実施例１に係る物品が被着体の品質の影響を受けないことは大きな利点である。
【００９７】
【表５】
2017071178.tif 000007
【００９８】
（曲げ剛性）
実施例１，３，４，５，６，７，８に係る物品、比較例１に係る物品、比較例２に係る物品の曲げ剛性について評価を行った。当該試験は、各物品を構成する本体部と同じ材質・同じ厚みの試験片を形成し、当該試験片を用いて試験を行った。本試験は、ガーレー式柔軟度試験機を用いてＪＩＳ  Ｌ−１０９６曲げ反発性Ａ法に従って行った。各サンプルの横方向左右端からそれぞれ４０ｍｍ幅、長さ４．５インチ（１１４ｍｍ）を切り取って試験機に上下方向の片端を固定してサンプルの突き出した長さより短い規定の位置を通過するバーに当たり、たわんでゆき、最終的にすり抜ける際の最大荷重を記録した。左右端のデータを平均することで幅８０ｍｍの物品だった場合の曲げ剛性値を求めた。
【００９９】
比較例１に係る物品は曲げ剛性が実施例に係る物品に比して大きすぎるため、被着体に形状に合うよう曲げながら施工することが難しいことが理解される。また、比較例２に係る物品は曲げ剛性が実施例に係る物品に比して小さすぎるため自立性がなく扱いづらいことが理解される。実施例に係る物品は適度な曲げ剛性のために自立性による扱い易さと曲げ性ともに優れている。
【０１００】
【表６】
2017071178.tif 000008
【０１０１】
（伸び引っ張り強度）
実施例１，５，６，７，８に係る物品、比較例１に係る物品、比較例２に係る物品の伸び引っ張り強度について評価を行った。当該試験は、ＰＥＴ、剥離ライナーを除いたサンプルを１０ｍｍ幅にカットして、引っ張り試験機を使ってつかみ、間隔５０ｍｍ、引っ張り速度３００ｍｍ／ｍｉｎで引っ張った時に２％延伸時荷重を求めた。この値を元に３通りのケーススタディーを行った。
・想定限界１；８０ｍｍ幅の物品を２％延伸するのに必要な力（実測値を幅換算で８倍したもの）
・想定限界２；８０ｍｍ幅の物品を１％延伸するのに必要な力（低伸度引っ張り荷重曲線実質的に直線であることから想定限界１の値を０．５倍したもの）
・想定限界３；８０ｍｍ幅の物品の片側半分を１％延伸するのに必要な力（想定限界２の値を幅換算で０．５倍したもの）。これは貼り付け時に物品を左右どちらかに偏った方向に引っ張ってしまう場合を想定している。
【０１０２】
一方で貼り作業時に手でかける荷重は標準で２０Ｎ程度、最大で４０Ｎ程度である。
この値と想定限界値を比べると、比較例２の想定限界２の値は手作業荷重最大値と同じであり、貼り作業時に条件が揃うと１％伸びる可能性を示している。想定限界３の値は手作業荷重標準値と同じであり、通常の貼り作業で片側に１％伸ばすことが頻繁に起こりうることを示している。前述の貼り性評価でも位置ズレが発生していることと一致している。実施例１，５，６，７，８に係る物品および比較例１に係る物品はいずれの想定でも手作業荷重最大値を上回る値を示しており、貼り作業時に伸びて位置ズレする可能性が低いことを示している。
【０１０３】
【表７】
2017071178.tif 000009
【０１０４】
（鉛筆硬度試験）
実施例１に係る物品、比較例１に係る物品、比較例２に係る物品について、前述の鮮明度を測定した塗装鋼板に物品を貼りつけたものについて、ＪＩＳ  Ｋ５６００−５−４．に従い、荷重７５０ｇ、  角度４５°速度６００ｍｍ／ｍｉｎ、  距離１０ｍｍ  を各芯硬度の鉛筆で５回ずつこすってキズ跡を確認した。塗装鋼板自身はＨＢ以上の硬度を持つ。
【０１０５】
比較例２に係る物品は硬度６Ｂでも明確なキズが付くレベルであり、実使用上でも人の爪で容易にキズが付くことが想定される。実施例１に係る物品および比較例１に係る物品は高い鉛筆硬度を示しており実使用上でも人の爪で容易にキズが付ことはない耐キズ付き性を示している。
【０１０６】
【表８】
2017071178.tif 000010
【０１０７】
（洗車スリキズ試験）
実施例１に係る物品、比較例１に係る物品、比較例２に係る物品について、前述の鮮明度を測定用に塗装鋼板に物品を貼りつけたサンプルの表面の６０°グロスを光沢度計で測定した。それから表面に泥を塗って乾かした後に自動車洗車機で洗車を行いブラシで表面にキズを付けた。３回繰り返した直後に水で泥を洗い流して１０日後に再度６０°グロスを測定して保持率を計算した。目視外観も記録した。比較例１は全面にスリキズが付いて表面の反射レベルが明確に落ちている。実使用上でも洗車等で容易に擦りキズが付くことが想定される。実施例１に係る物品および比較例２に係る物品は目視でキズが確認できず、光沢度もほぼ試験前の状態であることを示しており、実使用上でも洗車等によるスリキズが付くことはないことを示している。
【０１０８】
【表９】
2017071178.tif 000011
【０１０９】
（ヘイズの評価）
前述の貼り付け評価でピラーに施工した実施例１に係る物品、比較例１に係る物品、比較例２に係る物品について、室内蛍光灯下と屋外直射日光下で黒色のヘイズを目視確認した。軟質ＰＶＣに顔料着色している比較例２は弱い蛍光灯下では判らなかったものの強い直射日光下では明らかな曇りが見える。実施例１と比較例１はどちらの環境でも曇が観測されなかった。ピアノブラックと呼ばれる透明感のある好ましい黒色であることを示している。
【０１１０】
【表１０】
2017071178.tif 000012
【０１１１】
（９０°剥離強度）
実施例１，５，６，７，８に係る物品、比較例２に係る物品を２５ｍｍ幅にカットして関西ペイント社白色アミラック塗料を塗布して焼き付けた塗装平板に貼りつけて、１時間後に９０°方向に３００ｍｍ／ｍｉｎで引きはがした時の平均荷重を測定した。厚みによって差異があるが、いずれの実施例に係る物品も市場で実績のある比較例２よりも高い剥離強度を示しており、市場でも十分な接着性を得られていると考えられる。
【０１１２】
【表１１】
2017071178.tif 000013
【０１１３】
（９０°曲げ加工性）
実施例１，２，５，６，７，８と比較例６，８のシートを前記９０°曲げの金型を使って上型温度１５０℃、１２０℃、２３℃の条件で曲げサンプルを作成した。ＰＣを基体層としてＰＵＲを表面保護層として上型を１２０℃か１５０℃に加熱した実施例サンプルは、表１１の「本体厚み」、「剥離ライナー厚み」の範囲でいずれも狙い通りのほぼ９０°曲げることが出来た。比較例６は保護層のＰＭＭＡが曲げ加工時にクラックを起こして、実施例２と同じ構成のシートを上型温度２３℃で加工したものは１４５°と狙いよりはるかに広い角度になり、いずれも良品を得ることができなかった。
【０１１４】
【表１２】
2017071178.tif 000014
【０１１５】
（８０℃耐熱性）
実施例２と実施例１０、１１、１２のシートを前記９０°曲げの金型を使って上型温度１２０℃の条件で、実施例１と同じピラー貼り付け用サンプルを作成して、ＰＥＴ、剥離ライナーを剥がして８０℃、２４０時間の耐熱試験にかけた後に外観を確認した。実施例１３は表面にひび割れが発生した。一方、実施例２、１０、１１、１２はいずれも耐熱試験後でも物品表面にひび割れが発生しないことが確認された。また、一方、実施例２、１３は、８０℃の耐熱試験でも基体のうねりが発生しなかった。実施例１０、１１、１２はいずれもシート全体が大きくうねった。なお、破断伸びは１０ｍｍ幅の試験片を切り出した上で、５０ｍｍつかみ間隔にて３００ｍｍ／ｍｉｎの速度で引っ張り試験で測定した。
【０１１６】
【表１３】
2017071178.tif 000015
【符号の説明】
【０１１７】
１…物品、２…本体部、２ａ…表面、２ｂ…裏面、３…端部、３ａ…表面、４…接着層（接着部）、６，８…基体層、７，９…表面保護層、５０…部品、５０ａ…被着面、１００…シート状部材。
【図６】
2017071178.tif 000016
【図７】
2017071178.tif 000017
【図８】
2017071178.tif 000018
【図９】
2017071178.tif 000019
【図１】
2017071178.tif 000020
【図２】
2017071178.tif 000021
【図３】
2017071178.tif 000022
【図４】
2017071178.tif 000023
【図５】
2017071178.tif 000024
【図１０】
2017071178.tif 000025